단량체 전량 에 대하 여 부타디엔 함량 이 58 중량 부 가 되 도록 부타디엔 고무 라텍스 를 투입 하 고 , 스티렌 31 중량 부 , 아크릴로니트릴 11 중량 부 및 탈 이 온수 150 중량 부 의 혼합물 에 필요 한 첨가제 인 올레 인산 칼륨 1 . 0 중량 부 , 큐 멘 히 드로퍼 옥시드 0 . 4 중량 부 , t - 도 데 실 메르캅탄 연쇄 이동제 0 . 3 중량 부 를 부가 한 후 5 시간 동안 75 ℃ 로 유지 하 면서 반응 시켜 ABS 그 라프트 라텍스 를 제조 하 였 다 . 생 성 중합체 라텍스 에 1 % 황산 용액 을 첨가 하 고 , 응고 시킨 후 건조 하 여 그 라프트 공중 합체 수지 를 분말 상태 로 제조 하 였 다 .